(57)【特許請求の範囲】
【請求項１】
下記（Ａ）〜（Ｅ）から選ばれ、かつ、１５０℃、１０００時間経過後の引張強度変化率が１０％以下である樹脂組成物からなる保持器を備えることを特徴とする転がり軸受。
（Ａ）ポリアミド４６にガラス繊維を３０重量％以上５０重量％未満の割合で配合してなり、かつ、１８０℃での曲げ弾性率が４３００〜４７００ＭＰａである樹脂組成物
（Ｂ）ポリアミド４６にカーボン繊維を２０重量％以上４０重量％未満の割合で配合してなり、かつ、１８０℃での曲げ弾性率が４１００〜４８００ＭＰａである樹脂組成物
（Ｃ）ポリフェニレンサルファイド樹脂にカーボン繊維を２０重量％以上４０重量％未満の割合で配合してなり、かつ、１８０℃での曲げ弾性率が３７００〜５２００ＭＰａである樹脂組成物
（Ｄ）ポリエーテルエーテルケトン樹脂にガラス繊維を２０重量％以上４０重量％未満の割合で配合してなり、かつ、１８０℃での曲げ弾性率が３６００〜４０００ＭＰａである樹脂組成物
（Ｅ）ポリエーテルエーテルケトン樹脂にカーボン繊維を１０重量％以上４０重量％未満の割合で配合してなり、かつ、１８０℃での曲げ弾性率が４５００〜１２５００ＭＰａである樹脂組成物
【請求項２】
前記保持器は、内周部全周部を成形ゲートとして作製されたものであることを特徴とする請求項１記載の転がり軸受。
【発明の詳細な説明】
【０００１】
【発明の属する技術分野】
本発明は、例えば自動車オルタネータ等の高温かつ高速回転が必要とされる転がり軸受に関し、詳しくは耐熱性、耐油性、高速耐久性を有する保持器を備える転がり軸受に関する。
【０００２】
【従来の技術】
一般に、転がり軸受は転動体の種類によって玉軸受ところ軸受に分けられ、それぞれが形状や用途によっていくつかの種類に分類される。そして、各種の軸受に使用される保持器にも各種タイプがある。
【０００３】
一般に、玉軸受には図１に示す冠型保持器６が多用されている。例えば、図１に示す冠型保持器を組み込んだ転がり軸受は、図２に示すように、外周面に内輪軌道１を有する内輪２と、内周面に外輪軌道３を有する外輪４と、内輪２と外輪４との間に配置される複数個の転動体５と、これらの複数個の転動体５を保持して案内するために内輪軌道１と外輪軌道３との間に冠型保持器６を回転自在に設けて構成される。
【０００４】
この種の保持器としては、金属保持器、プラスチック保持器があり、プラスチック保持器の材料としては、ポリアミド、ポリアセタール、ポリブチレンテレフタレート、フッ素樹脂等のいわゆるエンジニアリングプラスチックが単体のままで、あるいはガラス繊維、炭素繊維等の短繊維を混入して強化した複合材の形態で使用されてきた。中でも、ポリアミドは材料コストと性能のバランスが良好なことから、プラスチック保持器の材料として多用され、一般的な環境条件では卓越した性能が確認されている。
【０００５】
【発明が解決しようとする課題】
しかしながら、ポリアミドとして従来一般的なポリアミド６（ナイロン６）やポリアミド６６（ナイロン６６）は、環境温度１２０℃以上での連続使用条件下や、極圧添加剤、添加油等の油類と常時あるいは間欠的に接触する条件下では、経時的に材料が劣化してしまい、市場で要求される性能を満たせなくなることがある。
【０００６】
近年、自動車において、省エネルギーのための改善が進められており、例えば、オルタネータにおいては、従来、冷却ファンによる空冷が一般的であったが、効率向上を目的に、水冷方式に変わりつつある。このことから、オルタネータに使用される転がり軸受は従来よりもさらに高温にさらされ、より高い耐熱性が要求されるようになった。
【０００７】
また、高温かつ高速回転（例えば２００００ｒｐｍ）での使用条件下では、従来のポリアミドからなる保持器では耐熱性が不十分であるとともに、高温での強度及び剛性が不足して回転時に変形し、軸受外輪と接触して保持器の磨耗や軸受の焼付の原因となることがあり、やはり市場で要求される性能を満たせなくなることがある。
【０００８】
このような背景から、近年、１５０℃を超えるような高温環境下で使用されるプラスチック保持器の材料として、ポリエーテルスルホン（ＰＥＳ）、ポリエーテルイミド（ＰＥＩ）、ポリアミドイミド（ＰＡＩ）、ポリイミド（ＰＩ）等の、いわゆるスーパーエンジニアリングプラスチック樹脂が提案されている。
【０００９】
しかしながら、これらの材料は、耐熱性や耐薬品性には優れているものの、保持器として必要な適度な柔軟性に劣り、保持器の組み込み性に問題があるため、未だ汎用されるには至っていない。
【００１０】
本発明は、このような従来のプラスチック保持器を備える転がり軸受の問題点を解決するためになされたものであり、高温での使用に耐えることができかつ変形がなく、しかも保持器組み込み性の良好な保持器を備え、高温や高速回転条件、高負荷条件等の過酷な使用条件下で長期間の使用に耐え得る転がり軸受を提供することにある。
【００１１】
【課題を解決するための手段】
本発明の上記目的は、下記（Ａ）〜（Ｅ）から選ばれ、かつ、１５０℃、１０００時間経過後の引張強度変化率が１０％以下である樹脂組成物からなる保持器を備えることを特徴とする転がり軸受により達成される。
（Ａ）ポリアミド４６にガラス繊維を３０重量％以上５０重量％未満の割合で配合してなり、かつ、１８０℃での曲げ弾性率が４３００〜４７００ＭＰａである樹脂組成物
（Ｂ）ポリアミド４６にカーボン繊維を２０重量％以上４０重量％未満の割合で配合してなり、かつ、１８０℃での曲げ弾性率が４１００〜４８００ＭＰａである樹脂組成物
（Ｃ）ポリフェニレンサルファイド樹脂にカーボン繊維を２０重量％以上４０重量％未満の割合で配合してなり、かつ、１８０℃での曲げ弾性率が３７００〜５２００ＭＰａである樹脂組成物
（Ｄ）ポリエーテルエーテルケトン樹脂にガラス繊維を２０重量％以上４０重量％未満の割合で配合してなり、かつ、１８０℃での曲げ弾性率が３６００〜４０００ＭＰａである樹脂組成物
（Ｅ）ポリエーテルエーテルケトン樹脂にカーボン繊維を１０重量％以上４０重量％未満の割合で配合してなり、かつ、１８０℃での曲げ弾性率が４５００〜１２５００ＭＰａである樹脂組成物
【００１２】
本発明の転がり軸受に使用される保持器は、特定組成で、特定の曲げ弾性率を有する樹脂組成物から製造されるものであり、１５０℃、１０００時間経過後の引張強度変化率が１０％以下という優れた耐熱性、耐油性を示すとともに、高い機械的特性を有している。また、この材料は適度な柔軟性があり、保持器に必要なスナップヒット性を有し、良好な保持器組み込み性を有している。従って、この保持器を備える本発明の転がり軸受は、高温や高速回転条件、高負荷条件等の過酷な使用条件下で長期間の使用に耐えることができ、例えば自動車オルタネータ用として好適である。
【００１３】
【発明の実施の形態】
次に、本発明の実施形態について説明する。
【００１４】
本発明において、保持器に使用される樹脂組成物を構成するベース樹脂は、少なくとも１５０℃の耐熱温度を有する必要性から、ポリアミド４６（ナイロン４６：ＰＡ４６）、ポリフェニレンサルファイド（ＰＰＳ）、ポリエーテルエーテルケトン（ＰＥＥＫ）を用いる。尚、ＰＡ４６に関しては、保持器組み込み性を改良するためにエラストマ成分を配合することが好ましい。エラストマは、例えばエチレンプロピレンゴムが好適であり、その配合量は２〜１０重量％の割合が好ましく、耐熱性や成形性から特に２〜６重量％が好ましい。エラストマの配合量が多くなると、保持器組み込み性は向上するが、耐熱性、成形性に劣るようになる。
【００１５】
また、１５０℃、１０００時間経過後の引張強度変化率が１０％以下となる必要があり、良好な保持器組み込み性を満たす必要性から、上記ベース樹脂に所定量のガラス繊維またはカーボン繊維を強化材として分散させる。具体的には、ＰＡ４６をベース樹脂とする場合には、ガラス繊維を３０重量％以上５０重量％未満未満配合した樹脂組成物とすることにより４３００〜４７００ＭＰａとすることができ、カーボン繊維を２０重量％以上４０重量％未満配合した樹脂組成物とすることにより１８０℃での曲げ弾性率を４１００〜４８００ＭＰａとすることができる。また、ＰＰＳをベース樹脂とする場合は、カーボン繊維を２０重量％以上４０重量％未満、好ましくは２５重量％から３５重量％配合した樹脂組成物とすることにより、１８０℃での曲げ弾性率を３７００〜５２００ＭＰａとすることができる。また、ＰＥＥＫをベース樹脂とする場合は、ガラス繊維を２０重量％以上４０重量％未満、好ましくは２５重量％から３５重量％配合した樹脂組成物とすることにより、１８０℃での曲げ弾性率を３６００〜４０００ＭＰａとすることができ、カーボン繊維を１０重量％以上４０重量％未満、好ましくは１０重量％から３５重量％配合した樹脂組成物とすることにより、１８０℃での曲げ弾性率を４５００〜１２５００ＭＰａとすることができる。何れの樹脂組成物においても、ガラス繊維またはカーボン繊維の含有量が下限値を下回ると、本発明が目的とする１５０℃、１０００時間経過後の引張強度変化率１０％以下を得るのが困難となる。また、ガラス繊維またはカーボン繊維の含有量が上限値を上回ると、保持器への成形が困難になり、また保持器組み込み性が悪くなるおそれがある。
【００１６】
尚、ガラス繊維及びカーボン繊維の形状は特に制限されるものではないが、例えば繊維長５０〜５００μｍ、繊維径７〜１４μｍの短繊維状のものが好ましい。
【００１７】
また、これらの樹脂組成物は市場からも入手可能であり、例えば、ＰＡ４６ベースとしてはＤＳＭ・ＪＳＲエンプラ(株)製スタニールＴＷ２００Ｆ６（ガラス繊維３０重量％入り）を、ＰＰＳベースとしてはポリプラスチックス（株）製フォートロン２１３０Ａ１（カーボン繊維３０％重量入り）を、ＰＥＥＫベースとしてはビクトレックス（株）製４５０ＧＬ３０（ガラス繊維３０重量％入り）と４５０ＣＡ３０（カーボン繊維３０重量％入り）等を使用することができる。
【００１８】
また、上記樹脂組成物には、本発明の目的を損なわない範囲で、熱安定剤、固体潤滑剤、潤滑油、着色剤、帯電防止剤、離型剤、流動性改良剤、結晶化促進剤等を適宜添加してもよい。
【００１９】
上記樹脂組成物は、耐熱性に優れ、かつ保持器としたときに保持器組み込み性が良好となる適度の靱性を有し、更に、高温剛性に優れている。すなわち、上記樹脂組成物は、１８０℃において上記の曲げ弾性率を有し、かつ１５０℃、１０００時間経過後の引張強度変化率が１０％以下であり、少なくとも１５０℃の耐熱温度を有している。従って、この樹脂組成物からなる保持器は、高温・高速用玉軸受用の冠型保持器に適用した場合、射出成形の離型時に適度に変形したり、良好な保持器組み込み性を満たす適度の靱性と、高温回転時での保持器変形を抑制するために高温時の剛性双方を兼ね備える。
【００２０】
尚、上記樹脂組成物を調製する方法、手段は特に限定されるものではなく、例えば、各成分を別々に溶融混合機に供給してもよく、また各成分をヘンシェルミキサー、リボンブレンダー等の混合機であらかじめ混合してから溶融混合機に供給してもよい。溶融混合機としては、単軸又は二軸押し出し機、混合ロール、加圧ニーダー、ブラベンダーブラストグラフ等の任意の装置が使用できる。
【００２１】
上記樹脂組成物を用いて保持器とする方法、手段も特に限定されるものではなく、射出成形により例えば冠型保持器等に容易に成形することができる。但し、射出成形時に溶融樹脂が会合するウエルド部分では、軸受への組み込み時に破損が起り易いことから、射出成形するときのゲートを、一般的なトンネルゲートに代えてディスクゲート（または「フィルムゲート」とも呼ばれる）方式を採用することでウエルドの無い保持器を製作でき、好ましい。このディスクゲートは、保持器の内周部全周に薄いフィルム状のゲート（湯口）を設けて構成される。また、このゲート部は、射出成形後に成形金型内で切断するか、若しくは、保持器を取り出した後に機械加工により除去する。このディスクゲートを用いて作製した保持器は、トンネルゲート品に比べてウエルドが見られず、また高い寸法精度を有する。
【００２２】
また、保持器の熱変形を抑制するために熱処理することも好ましく、例えば、成形後に保持器を２００℃で４時間程度熱処理を行うことにより、熱変形量を小さくすることができる。これは、加熱によりベース樹脂の結晶化度が高まり、剛性が向上することが原因であると考えられる。
【００２３】
そして、上記保持器を組み込むことにより、本発明の転がり軸受が得られる。本発明の転がり軸受は、保持器が上記した諸特性を有することから、高温や高速回転条件、高負荷条件等の過酷な使用条件下で長期間の使用に耐えることができ、例えば自動車オルタネータ用として好適である。
【００２４】
【実施例】
以下、実施例及び比較例を例示して本発明を更に説明するが、本発明はこれに限定されるものではない。
【００２５】
＜[実施例１〜１２、比較例１〜６＞
（１）試験保持器の製作
下記の樹脂組成物を用いて試験保持器を作製した。
▲１▼ＰＡ４６ベース：ＤＳＭ・ＪＳＲエンプラ（株)製スタニールＴＷ２００Ｆ６
▲２▼ＰＰＳベース：ポリプラスチック（株）製フォートロン２１３０Ａ１
▲３▼ＰＰＳベース：呉羽化学工業（株）製フォートロンＫＰＳ（ＧＦ３０重量％含有）
▲４▼ＰＡ６６ベース：宇部興産（株）製宇部ナイロン２０２０Ｕ（ＧＦ３０重量％含有）
▲５▼ＰＥＥＫベース：ビクトレックス（株）製４５０ＣＡ３０
▲６▼ＰＥＥＫベース：ビクトレックス（株）製４５０ＧＬ３０
尚、ＧＦはガラス繊維の略である。
【００２６】
そして、上記の各樹脂組成物を用い、インラインスクリュー式射出成型機にて成形して図１に示す形状の冠型保持器（外径４７ｍｍ、内径１７ｍｍ）とし、試験保持器を作製した。
【００２７】
（２）保持器組み込み試験
上記の各試験保持器の保持器組み込み性を評価するために、図３に示す構成の、日本精工（株）製の空気駆動型自動玉組み込み装置を使用して試験保持器への転動体組み込み試験を行った。
【００２８】
空気駆動型自動玉組み込み装置は図３（ａ）、（ｂ）に示すように、保持器１１のポケット上に玉１２を等配した後、空気圧駆動のシリンダーロッド１７に固定された加圧板１８を介して押すことにより、瞬間的に全玉を保持器１１のポケット部に組み込むことができる装置である。
【００２９】
図３（ｂ）において、基板１３上にフレーム１４、保持器支持板１５を固定し、その保持器支持板１５上に玉１２を等配した保持器１１を載せ、フレーム１４に固定された空気圧シリンダー１６から上下作動するシリンダーロッド１７に固定された加圧板１８を保持器支持板１５方向（下方向）に作動させ、玉１２を押すことにより瞬間的に全玉を同時に保持器１１のポケット部に組み込む。このときのシリンダーロッド１７の移動速度は０．２ｍ／ｓｅｃ、荷重は１４７Ｎ（１５ｋｇｆ）、雰囲気温度は２０℃とした。
【００３０】
保持器組み込み性の評価は、上記操作において保持器１１の爪部に折損が認められるか否かで行い、前記現象が認められない場合を保持器組み込み性良好として○印を付し、前記現象が見られる場合を保持器組み込み性不良として×印を付して表１に示した。尚、実施例１及び比較例１の保持器については、組み込み前に１．５〜２％水分を含有させる処置を行った。
【００３１】
【表１】
0004003035.tif 000002
【００３２】
表１から明らかなように、実施例１〜４及び比較例１〜２の保持器は、何れも爪部の折損が認められず保持器組み込み性が良好であった。
【００３３】
（３）曲げ試験
各樹脂組成物について、射出成形機を用いて長さ８０ｍｍ、幅１０ｍｍ、厚さ４ｍｍの曲げ試験片を製作し、島津製作所製オートグラフを用いて曲げ試験を行った。試験片は、オートグラフに装備されている恒温槽（１８０℃）中に３０分放置後、試験片が１８０℃に上昇後、ＪＩＳ  Ｋ  ７１７１に順ずる曲げ試験を実施し、曲げ弾性率を求めた。結果を表２に示す。
【００３４】
（４）軸受の回転試験
軸受の高温・高速回転評価を実施するために、保持器組み込み性試験で使用したものと同じ保持器を作成した。この保持器を高温・高速オルタネータ用玉軸受（型番：６２０３）に組み込み、ウレア系エステル油ベースグリースを１．０ｇ封入した後、シールをして試験軸受を完成させた。回転試験機は日本精工（株）製の高温・高速回転試験機を用いた。また、試験条件は、軸受温度１８０℃、回転数１８０００ｒｐｍ、２２０００ｒｐｍ、試験荷重２４５０Ｎ（２５０ｋｇｆ）、試験時間５０時間とした。
【００３５】
高温・高速回転試験の評価は、回転試験後の保持器の変形量ｅ（図４参照）と、保持器の摩耗、破損等で評価した。すなわち、保持器の変形量ｅが０．１５ｍｍ以内で異常摩耗及び破損のないものを合格とした。図４（ａ）は回転試験前の保持器爪部の変形なしの状態を示し、（ｂ）は回転試験後の保持器爪部の変形を示すもので、ｅの値を変形量として示した。保持器変形量ｅは、工具顕微鏡を用いて測定した。結果を表２に示す。
【００３６】
【表２】
0004003035.tif 000003
【００３７】
表２に示すように、実施例５〜８の試験片では、１８０℃における曲げ弾性率がいずれも規定値を満足している。また、回転評価においては、比較例３、４の保持器の変形量が大きく不合格となった。比較例４の保持器は２２０００ｒｐｍで保持器の外径部に外輪との接触傷があった。実施例５〜８及び比較例３、４すべての保持器で異常摩耗や破損はなかった。
【００３８】
また、試験機雰囲気温度を２００℃に昇温して上記（３）、（４）と同様の試験を行った。２００℃での１８０００ｒｐｍと２２０００ｒｐｍの連続回転評価試験結果と、曲げ弾性率の値を表３に示す。
【００３９】
【表３】
0004003035.tif 000004
【００４０】
表３に示すように、実施例９、１０、１２の試験片では、２００℃での曲げ弾性率が規定値を超えている。尚、実施例１１の試験片については、２００℃での曲げ弾性率が規定値に達していないが、上記の如く１８０℃での曲げ弾性率が規定値を超えており、本発明で規定する特性値を満足している。また、実施例９〜１２の保持器は１８０００ｒｐｍ、２２０００ｒｐｍの評価試験において、いずれも変形量が０．１５ｍｍ以下であり良好であった。一方、比較例５、６は変形量も大きく、２２０００ｒｐｍにおいてはポケット部の摩耗及び外径面が外輪に接触した傷跡が確認された。
【００４１】
曲げ弾性率と変形量との関係をまとめて図５及び図６に示す。これらの結果より、高温・高速オルタネータ用軸受用保持器には、保持器組み込み性、耐熱性、高温剛性が重要であり、規定の曲げ弾性率が必要であることが判った。
【００４２】
（５）耐熱性試験
各試験保持器の環境耐久性を評価するために、熱劣化試験を実施した。まず、表１に示す材料組成物で前記の玉軸受組み込み試験と同じ寸法形状の冠型保持器（実施例１〜４、比較例１、２）を作成した。そして、熱劣化試験は保持器を１７０℃の熱風循環式恒温槽中に１０００時間までの所定時間放置した。
【００４３】
試験後の保持器を試料として、円環引張試験を実施した。円環引張試験は図７に示す円環引張治具に試験用保持器１１を、そのゲート部１１ｇとウエルド１１ｗが水平位置になるようにセットし、島津製作所（株）製引張試験機（オートグラフＡＧ−１０ＫＮＧ）を用いて１０ｍｍ／ｍｉｎの引張速度で円環引張試験を行った。円環引張破断荷重を測定し、未処理品の測定値を１００％として、強度保持率を求めた。結果を図８に示す。
【００４４】
図８から明らかなように、実施例１〜４及び比較例２は熱劣化が少なく、１０００時間経過後においても当初の７５％以上の強度を保持している。これに対し、比較例１のＰＡ６６をベース樹脂とする保持器は劣化が進行している。
【００４５】
また、同様な評価を１５０℃で実施した結果を図９に示すが、これらの結果から、本発明が目的とする少なくとも１５０℃の耐熱温度を満足することを判定基準とすると、ＰＡ６６をベース樹脂とする保持器は耐熱性に劣り、実施例に示すＰＡ４６、ＰＰＳ及びＰＥＥＫをベース樹脂とする必要があることが判る。
【００４６】
＜実施例１３〜２３、比較例７〜１６＞
（６）試験保持器の作製
先ず、表４に示す如く、繊維を含有しない樹脂（以下「ニートレジン」という）を用い、二軸溶融押出し機に投入し、押出し機のほぼ中央部、樹脂が溶融したゾーンに所定量の繊維を投入して樹脂組成物を調製した。尚、ニートレジンには、ＰＡ４６としてＤＳＭ（株）製スタニールを、ＰＰＳとして呉羽化学工業（株）製フォートロンを、ＰＥＥＫとしてビクトレックス（株）製のニートレジンを用い、それぞれ３１０℃（ＰＡ４６）、３０５℃（ＰＰＳ）、３７０℃（ＰＥＥＫ）の溶融温度にて混練した。また、ＰＡ４６はエチレンプロピレンゴムを３重量％配合したものを使用した。
【００４７】
次いで、溶融混練後、射出成形用のペレットを作製した。尚、ＰＥＥＫにガラス繊維を５０重量％充填した樹脂組成物（比較例１３）及びカーボン繊維を５０重量％充填した樹脂組成物（比較例１４）は流動性が悪く、成形に使用可能なペレットを得ることができなかった。
【００４８】
【表４】
0004003035.tif 000005
【００４９】
そして、各ペレットをインラインスクリュー式射出成型機に投入し、図１に示す形状の冠型保持器（外径４７ｍｍ、内径１７ｍｍ）を成形して試験保持器を作製した。
【００５０】
（７）保持器組み込み試験
各試験保持器について、上記（２）と同様にして保持器組み込み性を評価した。結果を表５に示すが、各実施例の保持器はいずれも保持器組み込み性に優れることがわかる。
【００５１】
（８）軸受の回転試験
各試験保持器を用いて上記（４）と同様の軸受回転試験を行った。但し、試験条件は、雰囲気温度１８０℃、回転数１８０００ｒｐｍとした。結果を表５に示すが、各実施例はいずれも保持器の変形量が０．１５ｍｍ以内であり、良好な結果を示している。
【００５２】
尚、比較例１５、比較例１６、実施例１７では、当初、変形量がそれぞれ０.１６ｍｍ（比較例１５）、０.１７ｍｍ（比較例１６）、０.１６ｍｍ（実施例１７）と不良であったが、保持器を２００℃にて４時間オーブン中で熱処理を行ったところ変形量はそれぞれ０.０９ｍｍ（比較例１５）、０.０８ｍｍ（比較例１６）、０.０８ｍｍ（実施例１７）に減少して良好な結果が得られた。そこで、示差走査型熱量計(Differential Scanning Calorimetry)を用いてＰＡ４６及びＰＰＳの熱処理前後での吸熱量（結晶融解熱）を比較したところ、ＰＡ４６では１０％、ＰＰＳでは１３％それぞれ吸熱量が大きくなっており、これは樹脂の結晶化度が高まった結果であると考えられる。
【００５３】
【表５】
0004003035.tif 000006
【００５４】
（９）曲げ試験
また、ニートレジンと補強材とを補強材の配合量を変えて溶融混練してペレットを作製し、射出成形機を用いて長さ８０ｍｍ、幅１０ｍｍ、厚さ４ｍｍの曲げ試験片を製作した。そして、上記（３）と同様にして１８０℃での曲げ試験を実施し、曲げ弾性率を求めた。図１０にガラス繊維含有率を変えたＰＡ４６ベースの樹脂組成物、図１１にカーボン繊維含有率を変えたＰＡ４６ベースの樹脂組成物、図１２にカーボン繊維含有率を変えたＰＰＳベースの樹脂組成物、図１３にガラス繊維含有率を変えたＰＥＥＫベースの樹脂組成物、図１４にカーボン繊維含有率を変えたＰＥＥＫベースの樹脂組成物からなる各試験片の試験結果をそれぞれ示す。各図から、ＰＡ４６ではガラス繊維を３０重量％以上またはカーボン繊維を２０重量％以上（図１０、図１１）、ＰＰＳではカーボン繊維を２０重量％以上(図１２)、ＰＥＥＫではガラス繊維を２０重量％以上またはカーボン繊維を１０重量％以上(図１３、図１４)それぞれ配合することにより、規定の１８０℃での曲げ弾性率を有する機械特性が得られることがわかる。
【００５５】
（１０）成形方式の評価
実施例２０のＰＰＳベース、カーボン繊維３５％含有保持器をトンネルゲート方式とディスクゲート方式とで各３００個作製し、上記（２）と同様にして個々の保持器組み込み性を評価した。その結果、トンネルゲート方式品では、１００個当たり１個の割合で軽微な亀裂があったが、ディスクゲート方式品は３００個全て正常であった。また、ディスクゲート方式品はトンネルゲート方式品に比べて真円度が約１／２となり、高い寸法精度であった。
【００５６】
尚、上記実施例は１８０〜２００℃の高温環境で、かつ１８０００〜２２０００ｒｐｍの高速回転が必要とされる高温・高速オルタネータ用軸受として、軸受回転耐久評価を実施し、良好な結果が得られたが、その他の高温・高速回転用軸受保持器としても十分な性能を示すことは、上記各実施例の結果より明らかである。
【００５７】
以上、本発明に関して主に冠型保持器を備える玉軸受を例示して説明してきたが、本発明はこれらに限らず、円錐ころ軸受用保持器、球面ころ軸受用保持器、円筒ころ軸受用保持器、一般玉軸受用保持器、アンギュラ玉軸受用保持器、その他、ニードル軸受用保持器、ローラクラッチ用保持器等の他の保持器を備える各転がり軸受にも適用できる。
【００５８】
【発明の効果】
本発明の転がり軸受は、少なくとも１５０℃の耐熱温度を有し、１８０℃における曲げ弾性率が規定された樹脂組成物からなる保持器を備えることにより、当該保持器が良好な組み込み性を満たす適度な靱性を有するとともに高い機械的特性を有することから、高温・高速回転条件、高負荷条件等で長時間の使用に耐え得る。
【図面の簡単な説明】
【図１】冠型保持器の斜視図である。
【図２】冠型保持器を組み込んだ転がり軸受の半断面図である。
【図３】冠型保持器組み込み試験の説明図で、（ａ）は保持器平面図、（ｂ）は同試験装置の概略図である。
【図４】冠型保持器の変形と変形量を示す断面図である。
【図５】１８０℃での軸受回転試験による保持器変形量と曲げ弾性率との関係を示すグラフである。
【図６】２００℃での軸受回転試験による保持器変形量と曲げ弾性率との関係を示すグラフである。
【図７】円環引張試験治具を用いた保持器引張強度試験の説明図である。
【図８】保持器の耐熱性試験で強度の経時変化を円環引張強度保持率で示したグラフである。
【図９】１５０℃で耐熱性試験を行った結果を示すグラフである。
【図１０】ガラス繊維含有ＰＡ４６のガラス繊維含有率と曲げ弾性率との関係を示すグラフである。
【図１１】カーボン繊維含有ＰＡ４６のカーボン繊維含有率と曲げ弾性率との関係を示すグラフである。
【図１２】カーボン繊維含有ＰＰＳのカーボン繊維含有率と曲げ弾性率との関係を示すグラフである。
【図１３】ガラス繊維含有ＰＥＥＫのガラス繊維含有率と曲げ弾性率との関係を示すグラフである。
【図１４】カーボン繊維含有ＰＥＥＫのカーボン繊維含有率と曲げ弾性率との関係を示すグラフである。
【符号の説明】
１  内輪軌道
２  内輪
３  外輪軌道
４  外輪
５，１２  転動体
６，１１  玉軸受用冠型保持器
【図１】
0004003035.tif 000007
【図２】
0004003035.tif 000008
【図３】
0004003035.tif 000009
【図４】
0004003035.tif 000010
【図５】
0004003035.tif 000011
【図６】
0004003035.tif 000012
【図７】
0004003035.tif 000013
【図８】
0004003035.tif 000014
【図９】
0004003035.tif 000015
【図１０】
0004003035.tif 000016
【図１１】
0004003035.tif 000017
【図１２】
0004003035.tif 000018
【図１３】
0004003035.tif 000019
【図１４】
0004003035.tif 000020